(57)【特許請求の範囲】
【請求項１】
生分解性樹脂フィルムと、この生分解性樹脂フィルムの片面に形成されたケイ素酸化物層とを具備し、前記生分解性樹脂フィルムの露出面に印刷紙又は包装紙が形成され、前記生分解性フィルムに光による食用油での加工品劣化防止用の光透過防止剤が混合されていることを特徴とするガスバリアー性及び光透過防止性を有した，食料品用包装シート。
【請求項２】
請求項1記載の包装シートの片面又は両面に、更に生分解性樹脂フィルムが形成されていることを特徴とするガスバリアー性及び光透過防止性を有した，食料品用包装シート。
【請求項３】
前記生分解性樹脂フィルムに光透過防止剤が混合されていることを特徴とする請求項２記載のガスバリアー性及び光透過防止性を有した，食料品用包装シート。
【請求項４】
前記紙の片面に、光透過防止剤が混合されていることを特徴とする請求項１記載のガスバリアー性及び光透過防止性を有した，食料品用包装シート。
【請求項５】
前記生分解性樹脂フィルムの材質は、脂肪酸ポリエステル、ポリヒドロキシブチレート、ポリエステルアミド、ポリカプロラクトン、ポリ乳酸、ポリビニルアルコール、ポリヒドロキシブチレート・バリレート共重合体、ポリブチレンサクシネート、ポリブチレンサクシネート・アジペート共重合体、アセチルセルロース、酢酸セルロース、変性芳香族ポリエステル及びアセチルセルロースからなる群から選ばれる樹脂あるいは樹脂同士を混合した請求項１乃至請求項３いずれか記載のガスバリアー性及び光透過防止性を有した，食料品用包装シート。
【発明の詳細な説明】
【０００１】
【発明の属する技術分野】
本発明は包装シートに関し、特に生分解性樹脂フィルムとケイ素酸化物層あるいはこれらと印刷紙を複合させた包装シートに関する。
【０００２】
【従来の技術】
従来、主に食料品などに使用されているガスバリアー性包装フィルム（包装シート）としては、汎用プラスチックにアルミ箔をラミネートしたものや、汎用プラスチックにアルミニウムを蒸着したフィルムに紙や他のプラスチックを積層されたものが使用されている。
【０００３】
これらの包装シートは、特性は向上するものの、汎用プラスチックとアルミ及び紙の積層品のため、リサイクルが不可能なため、あるいはリサイクルしたとしても複雑な工程と高いコストが必要である。従って、これらの包装シートは、リサイクルされることなく焼却ゴミとして燃やされてしまい、有限の天然資源である石油、パルプ及び膨大な電力を使用し製造したアルミニウムを焼却灰とともに自然環境下に廃棄している。
【０００４】
また、自然環境中に散乱した場合は、数百年もの歳月環境中で分解することなく、環境中に止まり深刻な環境破壊を引き起こしている。
【０００５】
【発明が解決しようとする課題】
本発明はこうした事情を考慮してなされたもので、生分解性樹脂フィルムの片面にケイ素酸化物層を形成し、生分解性樹脂フィルムの露出面に印刷紙又は包装紙を形成し、生分解性フィルムに光による食用油での加工品劣化防止用の光透過防止剤を混合した構成とすることにより、資源の有効な利用を進め、また深刻な環境破壊として問題となっている散乱ゴミ等の環境問題を解決し得るとともに、再生紙としてリサイクルを実現でき、ガスバリアー性及び光透過防止性を有した，食料品用包装シートを提供することを目的とする。
【０００６】
【課題を解決するための手段】
本発明者らは、資源の有効な利用を進めるとともに、深刻な環境破壊として問題となっている散乱ゴミなど環境問題を解決し、再生紙としてリサイクル可能な包装シートを得るために種々研究をし、再生紙工場のアルカリ溶液に溶ける生分解性樹脂と再生紙工程で混合されても邪魔物にならない天然の土壌に多量に存在するケイ素酸化物を組み合わせて、自然にやさしく現在使用されているガスバリアー性を要求される包装特性も遜色ない包装シートを提案するに至った。
【０００７】
即ち、本発明は、生分解性樹脂フィルムと、この生分解性樹脂フィルムの片面に形成されたケイ素酸化物層とを具備し、前記生分解性樹脂フィルムの露出面に印刷紙又は包装紙が形成され、前記生分解性フィルムに光による食用油での加工品劣化防止用の光透過防止剤が混合されていることを特徴とするガスバリアー性及び光透過防止性を有した，食料品用包装シートである。
【０００８】
本発明において、前記生分解性樹脂フィルムとは、使用時は汎用のプラスチックと同等の物性を有するが、廃棄後、活性汚泥中、土壌中、海水・河川中、堆肥中などの自然環境下において速やかに自然環境に生息する微生物により分解される高分子化合物を意味する。前記生分解性樹脂フィルムは、最終的には酸素存在下における好気性条件下では炭酸ガスと水に、酸素が存在しない嫌気性条件下ではメタン、炭酸ガス、水に分解される。
【０００９】
前記生分解性樹脂フィルムを構成する生分解性樹脂の種類としては、例えば脂肪酸ポリエステル、ポリヒドロキシブチレート、ポリエステルアミド、ポリカプロラクトン、ポリ乳酸、ポリビニルアルコール、ポリヒドロキシブチレート・バリレート共重合体、ポリブチレンサクシネート、ポリブチレンサクシネート・アジペート共重合体、アセチルセルロース、酢酸セルロース、変性芳香族ポリエステル及びアセチルセルロース、酢酸セルロース、変性芳香族ポリエステル及びアセチルセルロースからなる群から選ばれる樹脂あるいは樹脂同士を混合したものが挙げられる。
【００１０】
前記生分解性樹脂フィルムを作る方法としては、２軸延伸法あるいはインフレーション法等が挙げられるが、生分解性樹脂フィルムの寸法変化により蒸着膜が損傷することが考えられるので、加工時及び加工後の寸法変化のない２軸延伸法によるフィルムが好ましい。
【００１１】
本発明において、前記ケイ素酸化物層は、地球の土壌中に最も多く存在する成分の一つとして一般的に知られているケイ素の酸化物からなる層を示す。ケイ素酸化物層としては、例えばＳｉＯ２，ＳｉＯ４，ＳｉＯｘ等のケイ素酸化物からなる層が挙げられる。ケイ素酸化物層は例えば蒸着により形成されるが、これに限らない。但し、蒸着の場合のケイ素酸化物層の厚みは、２０ｎｍ程度の蒸着厚みで十分なガスバリアー性が得られる。ちなみに、この厚みは、フィルムに厚み５０ｎｍのアルミニウム層を蒸着したシートのガスバリアー性に匹敵する。
【００１２】
ところで、ケイ素酸化物による蒸着では透明フィルムとなり、光を透過してしまう。そのため、内容物が紫外線等の光で酸化される食用油での加工品の場合は、請求項３のように黒色顔料やＴｉＯ２等の光透過防止剤を混合した生分解性樹脂フィルムを使用することにより、光による加工品の劣化を防止することができる。ここで、生分解性樹脂フィルムに光透過防止剤を混合する方法としては、例えばフィルム化の前に原料に光透過防止剤を混ぜた後、溶融混練して得られ、これをフィルム化することが挙げられる。
【００１３】
更に、請求項５のように包装シートの片面あるいは両面に積層した紙に光り透過防止剤を混合したインクで印刷する場合は、下地印刷用インクに光を透過しない顔料やＴｉＯ２等を混合してもよい。
【００１４】
【発明の実施の形態】
以下、本発明について更に詳細に説明する。
本発明に係る包装シートの形態としては、図１〜図１０に示す構成のものが挙げられる。
１）生分解性樹脂フィルム１の片面（上面）にケイ素酸化物層２を形成した構成の包装シート（図１参照）。
２）前記１）の生分解性フィルム１の下面に第２の生分解性樹脂フィルム３を形成した構成の包装シート（図２参照）。
３）前記１）のケイ素酸化物層２の上面に第２の生分解性樹脂フィルム３を形成した構成の包装シート（図３参照）。
【００１５】
４）前記１）の生分解性樹脂フィルム１の下面に第２の生分解性樹脂フィルム３を形成し、前記１）のケイ素酸化物層２の上面に第３の生分解性樹脂フィルム４を形成した構成の包装シート（図４参照）。
５）前記２）の第２の生分解性樹脂フイルム３の下面に印刷紙５を形成した構成の包装シート（図５参照）。
６）前記２）のケイ素酸化物層２の上面に印刷紙５を形成した構成の包装シート（図６参照）。
【００１６】
７）前記４）の第２の生分解性樹脂フィルム３の下面に包装紙５を形成した構成の包装シート（図７参照）。
８）前記４）の第３の生分解性樹脂フィルム４の上面に包装紙５を形成した構成の包装シート（図８参照）。
９）前記２）のケイ素酸化物層２の上面に第２の包装紙６を形成し、第２の生分解性樹脂フィルム１の下面に第３の包装紙７を形成した構成の包装シート（図９参照）。
１０）前記４）の第３の生分解性樹脂フィルム４の上面に第２の包装紙６を形成知、第２の生分解性樹脂フィルム３の下面に第３の包装紙７を構成した構成の包装シート（図１０参照）。
【００１７】
【実施例】
以下、本発明の実施例について参照して説明する。なお、下記実施例で述べる材料、数値等は一例を示すもので、本発明の権利範囲はこれらに限定されない。
【００１８】
（実施例１）
本実施例１に係る包装シートは図１の構成に相当するもので、生分解性樹脂フィルムとしてのポリ乳酸樹脂フィルムに、２０ｎｍの厚みに二酸化ケイ素を真空蒸着し、ケイ素酸化物層を形成した。ここで、ポリ乳酸樹脂フィルム上にケイ素酸化物層を形成した包装シートについて、水蒸気透過性を測定したところ、１５ｇ／ｍ２・２４ｈｒｓ・ａｔｍとなり、酸素透過度は１０ｃｃ／ｍ２・２４ｈｒｓ・ａｔｍとなった。
【００１９】
（実施例２）
本実施例２に係る包装シートは図４の構成に相当する。まず、第１の生分解性樹脂フィルムとしての変性芳香族ポリエステルフィルムに、２０ｎｍの厚みに二酸化ケイ素を真空蒸着し、ケイ素酸化物層を形成した。次に、前記フィルム上にケイ素酸化物層を形成した基材の両面に、夫々第２・第３の生分解性樹脂フィルムとしてのポリブチレンサクシネート樹脂（商品名：ビオノーレ、昭和高分子社製）インフレーションフィルムを熱ラミネートし、包装用シートを得た。
【００２０】
この包装用シートの水蒸気透過性を測定したところ、０．８ｇ／ｍ２・２４ｈｒｓ・ａｔｍとなり、酸素透過度は１ｃｃ／ｍ２・２４ｈｒｓ・ａｔｍとなった。この値は、５０ｎｍ厚みのアルミ蒸着ＰＥＴフィルム（包装シート）と同等の特性があり、要求を満たすことが確認された。
【００２１】
また、第２の生分解性樹脂フィルムは熱融着性が高いので、紙との熱ラミネートを行なう場合には、熱加工性が良好でラミネートスピードを向上することができる。ここで、第２の生分解性樹脂フィルムとしては、熱融着性の高いポリブチレンサクシネート・アジペート共重合体を用いても同様の結果を得た。なお、得られた包装シートを立体加工することにより、食品用カップが製作できた。
【００２２】
（実施例３）
本実施例３の包装シートは、図示しないが、例えば図１の生分解性樹脂フィルム１に黒色顔料等の光透過防止剤を混合したことを特徴とする。ここで、光透過防止剤は、例えば黒色顔料をフィルム化の前に生分解性樹脂原料に溶融混練しておき、この混合物をフィルム化することにより生分解性樹脂フィルムに黒色顔料を混合させることができる。
【００２３】
実施例３の包装シートによれば、生分解性樹脂フィルムに光透過防止剤が混合されているため、包装シートで作られた袋状物内に食用油で加工した加工品が収用されている場合でも、紫外線が生分解性樹脂フィルムにより遮断されるため、前記加工物の光による劣化を防止できる。
【００２４】
なお、上記実施例３は、生分解性樹脂フィルムに光透過防止剤が混合されている場合について述べたが、これに限らず、包装シートの少なくとも片面に紙が積層された包装シートにおいて、前記紙の片面に形成された下地印刷に用いられるインク中に光透過防止剤が混合されている場合でも、上記実施例３と同様に光による劣化防止効果が得られる。
【００２５】
【発明の効果】
以上詳述したように本発明によれば、生分解性樹脂フィルムの片面にケイ素酸化物層を形成した構成とすることにより、資源の有効な利用を進め、また深刻な環境破壊として問題となっている散乱ゴミ等の環境問題を解決し得るとともに、再生紙としてリサイクルを実現でき、ガスバリアー性、光透過防止性及び熱加工性を有する包装シートを提供できる。
【図面の簡単な説明】
【図１】本発明の実施形態１に係る包装シートの断面図。
【図２】本発明の実施形態２に係る包装シートの断面図。
【図３】本発明の実施形態３に係る包装シートの断面図。
【図４】本発明の実施形態４に係る包装シートの断面図。
【図５】本発明の実施形態５に係る包装シートの断面図。
【図６】本発明の実施形態６に係る包装シートの断面図。
【図７】本発明の実施形態７に係る包装シートの断面図。
【図８】本発明の実施形態８に係る包装シートの断面図。
【図９】本発明の実施形態９に係る包装シートの断面図。
【図１０】本発明の実施形態１０に係る包装シートの断面図。
【符号の説明】
１…生分解性樹脂フィルム、
２…ケイ素酸化物層、
３…第１の生分解性樹脂フィルム、
４…第２の生分解性樹脂フィルム、
５…印刷紙、
６…第２の印刷紙、
７…第３の印刷紙。
【図１】
0004629195.tif 000002
【図２】
0004629195.tif 000003
【図３】
0004629195.tif 000004
【図４】
0004629195.tif 000005
【図５】
0004629195.tif 000006
【図６】
0004629195.tif 000007
【図７】
0004629195.tif 000008
【図８】
0004629195.tif 000009
【図９】
0004629195.tif 000010
【図１０】
0004629195.tif 000011